(57)【特許請求の範囲】
【請求項１】
（１）基板と、
（２）基板の一つの表面に接し、四元アクリル共重合体ラテックスと１−プロピルピリジニウムブロミドを含む帯電防止層と、
（３）帯電防止層に接し、（ａ）ポリエステルバインダー８５重量部と、（ｂ）トナー湿潤剤の（Ｓ）−（＋）−２−メチルブチル−４−（４−デシロキシベンジリデン−アミノ）シンナメート８重量部と、（ｃ）耐光剤のポリ［Ｎ，Ｎ−ビス−（２，２，６，６−テトラメチル−４−ピペリジニル）−１，６−ヘキサンジアミン−コ−２，４−ジクロロ−６−モルホリノ−１，３，５−トリアジン］、酸化防止剤化合物のジドデシル−３，３’−チオジプロピオネートと、（ｄ）殺生物剤の２−ヒドロキシプロピルメタンチオスルホネートと、（ｅ）目止め剤のコロイドシリカとの混合物を含む第二のトナー受容層と、
（４）基板に接し、（ａ）架橋ポリエステルと、（ｂ）帯電防止剤のラウリン酸ジエタノールアミドのスルホコハク酸ナトリウムエステルと、（ｃ）耐光性ＵＶ化合物の２−（４−ベンゾイル−３−ヒドロキシフェノキシ）エチルアクリレート、酸化防止剤化合物のジドデシル−３，３’−チオジプロピオネートと、（ｄ）塩化ビニリデン−アクリロニトリルマイクロスフェアと、（ｅ）殺生物剤の２−ヒドロキシプロピルメタンチオスルホネートとの混合物を含む第三の吸引調節層と、を含むことを特徴とするゼログラフィー写真用コート紙。
【発明の詳細な説明】
【０００１】
【発明の属する技術分野】
本発明は用紙に関し、さらに詳しくはゼログラフィーに使用できる写真用紙などのエレクトログラフィー用紙に関する。すなわち、具体的には天然セルロース製の支持基板を含み、前記基板の上下に特定のコーティングを施した写真用ベース紙のような外見を有するコート紙である。当該用紙は、特に、液体インクまたは粉末トナーを用いたゼログラフィーおよびディジタル画像処理用に用いられる。より具体的には、本発明は、鮮明で光沢があり、光学濃度の高い画像の記録が可能な写真用紙に関する。また、その耐光値は、粉末着色トナー、たとえば顔料トナーについては約９８％より大、さらに詳しくは約９８から約１００％であり、耐水値は約１００％である。その外見と感触は、従来のカラー写真プリントに匹敵する。当該コート紙は、用紙表面に２層のトナー受容層と、裏面に吸引促進コーティングを含む用紙から製造される。本発明の一つの形態は、ゼログラフィーに使用できるコート紙に関する。前記コート紙は、（１）用紙などの基板と、（２）基板の一つの表面上に施した第一の帯電防止層のコーティングと、（３）帯電防止層に接し、トナーの湿潤と展着を可能とする第二のトナー受容層のコーティングと、（４）基板用紙の裏面に接し、ガラス転移温度が約−５０℃から約５０℃、好ましくは約−４０℃から約４０℃のポリマー、たとえばポリエステルラテックス、スチレン−ブタジエンラテックスなどからなる群から選ばれた少なくとも１つ、たとえば１から約１０、好ましくは１つの成分と、目止め剤／顔料、たとえば酸化ジルコニウム、マイクロスフェアなどを含む第三の吸引調節層のコーティングとを含む。吸引を促進する第三のコーティングには、ゼログラフィー複写機／プリンタの画像を記録することもできる。
【０００２】
本発明の用紙は、たとえば、ゼログラフィー装置での写真仕上げに適したゼログラフィー用紙を含む。用紙（Ｌｕｓｔｏ  Ｇｌｏｓｓ）の片面を光沢のある仕上げができるように、たとえばポリエチレンや三酢酸セルロースでコーティングし、もう片面を艶消しの仕上げができるようにコーティングし、帯電防止剤を加えて用紙の取扱いに改良を加えたゼログラフィー用紙である。
【０００３】
【発明が解決しようとする課題】
従来技術による材料と工程はそれぞれの目的に適してはいるが、特に電子写真用に適した写真用紙に対するニーズは依然としてある。さらに、ゼログラフィー用の液体および粉末トナーを使用できる写真用紙が求められている。そうすると、トナーを従来の約１７５℃の代わりに１５０℃で融解する事が可能となり、トナーを写真用紙に融着するのに必要な熱およびエネルギーを約１４％削減できる。さらに、融解装置内での紙詰まりを削減するためにゼログラフィー用のトナーと併用できる写真用紙も求められている。さらに、電子写真用に適し、トナーを従来の約１７５から１８０℃の代わりに１５０℃で融解してエネルギー需要を約１４％削減し、紙詰まりを削減する写真用紙において、満足のいく写真画質と写真用紙への画像定着性も提供できる写真用紙が求められている。
【０００４】
【課題を解決するための手段】
本発明の目的は、ゼログラフィー用の粉末トナーと併用でき、トナーを写真用紙に融着するのに要する熱およびエネルギーが削減される写真用紙を提供することである。
【０００５】
さらに、本発明の目的は、ゼログラフィー用の粉末トナーと併用でき、融解装置内での紙詰まりが最小限に抑えられる写真用紙を提供することにもある。
【０００６】
またさらに、本発明の目的は、電子写真、特にゼログラフィー式の画像形成法での使用に適し、融解に必要なエネルギーと紙詰まりが削減され、得られた写真は、満足のいく画質と写真用紙への優れた画像定着性を有する写真用紙を提供することにもある。
【０００７】
本発明の実施の形態は写真用コート紙を含み、前記コート紙は、（１）セルロース基板などの基板と、（２）基板の一つの表面に接する帯電防止層と、（３）帯電防止層に接し、バインダーポリマーと、トナー湿潤剤／展着剤と、耐光剤と、殺生物剤と、目止め剤（フィラー）との混合物を含む第二のトナー受容層と、（４）基板に接し、ガラス転移温度が約−５０℃から約５０℃のポリマーと、帯電防止剤と、耐光剤と、目止め剤と、殺生物剤との混合物を含む第三の吸引調節層を含む。
【０００８】
実施の形態において、本発明は、（１）紙などの基板と、（２）基板の一つの表面に接する第一の帯電防止塗膜形成ポリマー層と、（３）帯電防止層の上面に接し、水に不溶のポリマー、たとえば酢酸ビニル−ビニルアルコール共重合体、ポリエステル、ポリカーボネート、エチレン−酢酸ビニル共重合体など、およびそれらの混合物と、トナー湿潤剤／展着剤、たとえば液晶化合物と、耐光剤、たとえば１，２−ヒドロキシ−４−（オクチルオキシ）ベンゾフェノン、２−（４−ベンゾイル−３−ヒドロキシフェノキシ）エチルアクリレートなどと、必要に応じて殺生物剤、たとえば２−ヒドロキシプロピルメタンチオスルホネートと、目止め剤、たとえば白土、炭酸カルシウム、コロイドシリカとを含む、トナーの湿潤および展着を可能とする第二のトナー受容コーティングと、（４）紙基板の裏面に接し、ガラス転移温度が−５０℃から５０℃、好ましくは約−４０℃から約４０℃、さらに好ましくは約−４０℃から約３５℃のポリマー、たとえばポリエステルラテックス、アクリルラテックスなどからなる群から選ばれた少なくとも１つの材料もしくは成分と、目止め剤／顔料、たとえば酸化ジルコニウム、マイクロスフェアなどとを含む第三の吸引調節コーティングを含む用紙に関する。第三の吸引促進コーティングは、ゼログラフィー複写機／プリンタの画像を記録することも可能である。
【０００９】
【発明の実施の形態】
本発明の写真用紙は、両面にコーティングを有する基板またはベース紙を含む。使用する基板は適切であれば何でもよい。本発明の実施の形態では、基板は、サイジング処理した硬材クラフトおよび軟材クラフト繊維のブレンドを含み、前記ブレンドは、約１０から９０重量％の軟材と、約９０から約１０重量％の硬材を含む。硬材は、たとえばＳｅａｇｕｌｌ  Ｗ  乾燥漂白硬材クラフトで、一実施の形態では、たとえば７０重量％含まれる。軟材は、たとえばＬａ  Ｔｏｑｕｅ乾燥漂白軟材クラフトで、一実施の形態では、たとえば３０重量％含まれる。サイジング処理したこれらの基板には、有効量、すなわち約１から約６０、および１から約２５重量％の顔料、たとえば白土（Ｇｅｏｒｇｉａ  Ｋａｏｌｉｎ  ＣｏｍｐａｎｙのＡｓｔｒｏ−ｆｉｌ  ９０白土、Ｅｎｇｅｌｈａｒｄ  Ａｎｓｉｌｅｘ白土）、二酸化チタン（Ｔｉｏｘｉｄｅ  Ｃｏｍｐａｎｙ−Ａｎａｔａｓｅ  ｇｒａｄｅ  ＡＨＲ）、ケイ酸カルシウムＣＨ−４２７−９７−８、ＸＰ−９７４（Ｊ．Ｍ．Ｈｕｂｅｒ  Ｃｏｒｐｏｒａｔｉｏｎ）なども含まれる。さらに、サイジング処理した基板には、有効量のサイズ剤（たとえばパルプの約０．２５から約２５重量％）、たとえばＭｏｎ  ｓｉｚｅ（Ｍｏｎｓａｎｔｏ  Ｃｏｍｐａｎｙ製）、Ｈｅｒｃｏｎ−７６（Ｈｅｒｃｕｌｅｓ  Ｃｏｍｐａｎｙ製）、Ａｌｕｍ（Ａｌｌｉｅｄ  Ｃｈｅｍｉｃａｌｓ製の鉄を含まないアルム）、および保持助剤（Ａｌｌｉｅｄ  Ｃｏｌｌｏｉｄｓ製のＰｅｒｃｏｌ  ２９２）なども含まれる。本発明の実施の形態で使用できる市販紙も含めた用紙のサイジング値は、約０．４秒から約４，６８５秒の範囲であるが、５０秒から３００秒の用紙が、主にコスト削減の点から望ましい。多孔質であることが好ましい基板の多孔度は約１００から約１，２６０ｍｉｌ／分の範囲、好ましくは約１００から約６００ｍｉｌ／分であれば、これらの用紙を熱転写、液体トナー現像、ゼログラフィー、インクジェット法などの技術に使用することができる。
【００１０】
本発明に使用できる市販の基板は、内的および外的（表面）にサイジング処理が施され、任意のバインダーに分散させた脱サイズ剤で処理された、厚さがたとえば約５０から約２００ミクロン、好ましくは約１００から約１２５ミクロンのものである。その例は、Ｄｉａｚｏ紙、Ｇｒｅａｔ  Ｌａｋｅｓオフセットのようなオフセット用紙、Ｃｏｎｓｅｒｖａｔｒｅｅなどのリサイクル紙、Ａｕｔｏｍｉｍｅｏなどのオフィス用紙、Ｅｄｄｙの液体トナー用紙、Ｎｅｋｏｏｓａ、Ｃｈａｍｐｉｏｎ、Ｗｉｇｇｉｎｓ  Ｔｅａｐｅ、Ｋｙｍｍｅｎｅ、Ｍｏｄｏ、Ｄｏｍｔａｒ、Ｖｅｉｔｓｉｌｕｏｔｏ、Ｓａｎｙｏ各社のコピー用紙などであるが、Ｘｅｒｏｘ  ４０２４（登録商標）紙、およびサイジング処理され、ケイ酸カルシウム−白土で目止めされた用紙が、流通性および透き通し（裏抜け）が少ない点から特に好ましい。
【００１１】
第一層の帯電防止コーティングは、本発明の写真用コート紙の基板の表側または第一の側にあり、適当な有効厚を有する。標準的には、本コーティング層の全厚は、約０．１から約２５ミクロン、好ましくは約０．５から１０ミクロンであるが、この範囲外でもよい。
【００１２】
第二の層であって、たとえばゼログラフィー複写機／プリンタによる画像を記録できるコーティング組成物は、本発明の写真用コート紙の帯電防止層の上面にあり、適当な有効厚を有する。標準的には、本コーティング層の全厚は、約０．１から約２５ミクロン、好ましくは約０．５から約１０ミクロンであるが、この範囲外でもよい。第二のコーティング組成物１００重量部中に、バインダーまたはその混合物は約３５から約９０重量部含まれる。トナーの湿潤および展着剤、たとえば液晶化合物などは、第二の層のコーティング組成物中、約４５から約１重量部含まれる。また、耐光剤は約１５から約１重量部、目止め剤は約１から約７重量部、殺生物剤は約４から約１重量部含まれる。すなわち、（３５＋４５＋１５＋１＋４）から（９０＋１＋１＋７＋１）の範囲の組成である。
【００１３】
上記の量は、たとえば以下のようにして決定できる。
【００１４】
バインダー、トナー湿潤および展着剤、耐光性誘導剤、目止め剤、および殺生物剤の各種ブレンドをメタノール中に調製して、紙などの各種ベースシートにコーティングし、表面に２層、裏面に１層を有する写真用コート紙を得る。ベースシートを１００℃で乾燥後、ベースシートに対するコーティングの接着性を試験し、Ｘｅｒｏｘ  Ｃｏｒｐｏｒａｔｉｏｎの複写機を用いて印刷を行って、たとえば記録品質、画像の乾燥時間、耐光性などをチェックした。データを統計的に分析し、第一、第二、第三層組成物の最適の組成範囲を求めた。
【００１５】
写真用紙の第三の吸引層コーティングの好ましい組成範囲は、バインダーが約１０から約４０重量部、帯電防止剤が約１から約２０重量部、耐光性誘導剤が約１から約１０重量部、顔料が約８７から約２５重量部、殺生物剤が約１から約５重量部である。１００重量部中、（１０＋１＋１＋８７＋１）から（４０＋２０＋１０＋２５＋５）の範囲である。
【００１６】
第一層の帯電防止成分は、塗膜形成カチオン性ポリマー、塗膜非形成カチオン性およびアニオン性化合物などを含む。帯電防止成分が塗膜形成カチオン性ポリマーの場合、約１００重量部を占めてよい。使用する帯電防止化合物が塗膜非形成性である場合、塗膜形成ポリマーバインダーとブレンドする。このブレンドのうち、帯電防止成分の量は、たとえば約１０から約９０重量％で、塗膜形成バインダーポリマーの量は、たとえば約９０から約１０重量％であるが、この範囲外でもよい。
【００１７】
塗膜形成ポリマーは、たとえば、塗膜形成四元アクリル共重合体ラテックス（Ｉｎｔｅｒｐｏｌ  ＣｏｒｐｏｒａｔｉｏｎのＨＸ−４２−１、ＨＸ−４２−３）、ポリ（アクリルアミド−コ−ジアリルジメチルアンモニウムクロリド）（Ａｌｄｒｉｃｈ  Ｃｈｅｍｉｃａｌ  Ｃｏｍｐａｎｙの＃４０，９０８−１）、四元ブロック共重合体、たとえばＭＩＲＡＰＯＬ  Ａ−１５およびＭＩＲＡＰＯＬＷＴ（ニュージャージー州ＤａｙｔｏｎのＭｉｒａｎｏｌ，Ｉｎｃｏｒｐｏｒａｔｅｄ製、製造法は米国特許第４，１５７，３８８号に開示）、ＭＩＲＡＰＯＬ  ＡＺ−１（Ｍｉｒａｎｏｌ，Ｉｎｃｏｒｐｏｒａｔｅｄ製、製造法は米国特許第４，７１９，２８２号に開示、当該開示内容は本発明の参考文献）、ＭＩＲＡＰＯＬ  ＡＤ−１（Ｍｉｒａｎｏｌ，Ｉｎｃｏｒｐｏｒａｔｅｄ製、製造法は米国特許第４，１５７，３８８号に開示）、ＭＩＲＡＰＯＬ  ９、ＭＩＲＡＰＯＬ  ９５，ＭＩＲＡＰＯＬ  １７５（ニュージャージー州ＤａｙｔｏｎのＭｉｒａｎｏｌ，Ｉｎｃｏｒｐｏｒａｔｅｄ製、製造法は米国特許第４，７１９，２８２号に開示）、およびそれらの混合物からなる群から選ばれたカチオン性帯電防止成分を含む。
【００１８】
塗膜非形成帯電防止化合物は、第四塩、たとえばＣｏｒｄｅｘ  ＡＴ−１７２、およびＦｉｎｅｔｅｘ  Ｃｏｒｐｏｒａｔｉｏｎのその他の物質を含む。他に適切なものとしては、たとえば米国特許第５，３２０，９０２号に開示されているモノアンモニウム化合物、ホルムアルデヒドを含まないＧａｒｄｏｌ  ＤＲ／ＮＦ（登録商標）（Ａｐｏｌｌｏ  Ｃｈｅｍｉｃａｌ  Ｃｏｒｐｏｒａｔｉｏｎ製）、ポリ第四アミンのＰｅｒｃｈｅｍ  ５５３（登録商標）（Ｃｈｅｍ  Ｌｉｎｋ  Ｉｎｄｕｓｔｒｉａｌ製）、ポリ第四アミンのＰｏｌｙｐｌｕｓ  １２９０（登録商標）（Ｂｅｔｚ  Ｐａｐｅｒ  Ｃｈｅｍ  Ｉｎｃ．製）、Ａｒｍｏｓｏｆｔ  ４２０−９０（登録商標）（Ａｋｚｏ  Ｃｈｅｍｉｅ  Ｃｈｅｍｉｃａｌ製）がある。他に適切なものとしては、ホスホニウム化合物、ｏ−キシリレンビス（トリフェニル）ホスホニウムブロミド（Ａｌｄｒｉｃｈの＃Ｘ１１０−５）、ヘプチルトリフェニルホスホニウムブロミド（Ａｌｄｒｉｃｈの＃３７，７５３−８）、ドデシルトリフェニルホスホニウムブロミド（Ａｌｄｒｉｃｈの＃１７，２６２−６）、［３−（エトキシカルボニル）−２−オキシプロピル］トリフェニルホスホニウムクロリド（Ａｌｄｒｉｃｈの＃４２，４２４−２）、［３−（エトキシカルボニル）−２−プロピル］トリフェニルホスホニウムブロミド（Ａｌｄｒｉｃｈの＃３４，９８５−２）、ベンジルトリフェニルホスホニウムブロミド（Ａｌｄｒｉｃｈの＃４３，００５−６）、（エトキシカルボニルメチル）ジメチルスルホニウムブロミド（Ａｌｄｒｉｃｈの＃１４，５２６−２）、テトラオクチルホスホニウムブロミド（Ａｌｄｒｉｃｈの＃４４，２１３−５）、テトラエチルアンモニウムヘキサフルオロホスフェート（Ａｌｄｒｉｃｈの＃４３，４１１−６）、リン酸二水素テトラブチルアンモニウム（Ａｌｄｒｉｃｈの＃４４，７１０−２）、フタル酸水素テトラメチルアンモニウム（Ａｌｄｒｉｃｈの＃４３，８３２−４）がある。
【００１９】
第一の帯電防止層上の第二の層の疎水性ポリマーの量は、約３５から約９０重量部、好ましくは約４０から約８５重量部である。疎水性ポリマーの具体例は、ポリ（ビニルホルマール）（例：Ｓｃｉｅｎｔｉｆｉｃ  Ｐｏｌｙｍｅｒ  Ｐｒｏｄｕｃｔｓの＃０１２）、ポリ（ビニルブチラール）（例：Ｓｃｉｅｎｔｉｆｉｃ  Ｐｏｌｙｍｅｒ  Ｐｒｏｄｕｃｔｓの＃０４３、＃５１１、＃５０７）、ビニルアルコール−ビニルブチラール共重合体（例：Ｓｃｉｅｎｔｉｆｉｃ  Ｐｏｌｙｍｅｒ  Ｐｒｏｄｕｃｔｓの＃３８１）、ビニルアルコール−酢酸ビニル共重合体（例：Ｓｃｉｅｎｔｉｆｉｃ  Ｐｏｌｙｍｅｒ  Ｐｒｏｄｕｃｔｓの＃３７９）、塩化ビニル−酢酸ビニル共重合体（例：Ｓｃｉｅｎｔｉｆｉｃ  Ｐｏｌｙｍｅｒ  Ｐｒｏｄｕｃｔｓの＃０６３、＃０６８、＃０７０、＃４２２）、塩化ビニル−酢酸ビニル−ビニルアルコール三元共重合体（例：Ｓｃｉｅｎｔｉｆｉｃ  Ｐｏｌｙｍｅｒ  Ｐｒｏｄｕｃｔｓの＃０６４、＃４２７、＃４２８）、塩化ビニル−塩化ビニリデン共重合体（例：Ｓｃｉｅｎｔｉｆｉｃ  Ｐｏｌｙｍｅｒ  Ｐｒｏｄｕｃｔｓの＃０５８）、塩化ビニリデン−アクリロニトリル共重合体（例：Ｓｃｉｅｎｔｉｆｉｃ  Ｐｏｌｙｍｅｒ  Ｐｒｏｄｕｃｔｓの＃３９５、＃３９６）、シアノエチル化セルロース（例：Ｓｃｉｅｎｔｉｆｉｃ  Ｐｏｌｙｍｅｒ  Ｐｒｏｄｕｃｔｓの＃０９１）、酢酸フタル酸水素セルロース（ｃｅｌｌｕｌｏｓｅ  ａｃｅｔａｔｅ  ｈｙｄｒｏｇｅｎ  ｐｈｔｈａｌａｔｅ）（例：Ｓｃｉｅｎｔｉｆｉｃ  Ｐｏｌｙｍｅｒ  Ｐｒｏｄｕｃｔｓの＃０８５）、ヒドロキシプロピルメチルセルロースフタレート（例：信越化学のＨＰＭＣＰ）、ヒドロキシプロピルメチルセルローススクシネート（例：信越化学のＨＰＭＣＳ）、三酢酸セルロース（ｃｅｌｌｕｌｏｓｅ  ｔｒｉａｃｅｔａｔｅ）（例：Ｓｃｉｅｎｔｉｆｉｃ  Ｐｏｌｙｍｅｒ  Ｐｒｏｄｕｃｔｓの＃０３１）、（例：Ｓｃｉｅｎｔｉｆｉｃ  Ｐｏｌｙｍｅｒ  Ｐｒｏｄｕｃｔｓの＃０９１）、酢酸酪酸セルロース（ｃｅｌｌｕｌｏｓｅ  ａｃｅｔａｔｅ  ｂｕｔｈｙｒａｔｅ）（例：Ｓｃｉｅｎｔｉｆｉｃ  Ｐｏｌｙｍｅｒ  Ｐｒｏｄｕｃｔｓの＃０７７）、プロピオン酸セルロース（例：Ｓｃｉｅｎｔｉｆｉｃ  ＰｏｌｙｍｅｒＰｒｏｄｕｃｔｓの＃２０５２）、ポリスチレン（例：ＳｃｉｅｎｔｉｆｉｃＰｏｌｙｍｅｒ  Ｐｒｏｄｕｃｔｓの＃０３９Ａ、＃０３９Ｄ、＃８４５、＃７５６）、ポリ（４−メチルスチレン）（例：Ｓｃｉｅｎｔｉｆｉｃ  Ｐｏｌｙｍｅｒ  Ｐｒｏｄｕｃｔｓの＃３１５、＃５９３、＃８３９）、ポリ（α−メチルスチレン）（例：Ｓｃｉｅｎｔｉｆｉｃ  Ｐｏｌｙｍｅｒ  Ｐｒｏｄｕｃｔｓの＃２０５５）、ポリ（ｔｅｒｔ−ブチルスチレン）（例：Ｓｃｉｅｎｔｉｆｉｃ  Ｐｏｌｙｍｅｒ  Ｐｒｏｄｕｃｔｓの＃１７７）、ポリ（２−クロロスチレン）（例：Ｓｃｉｅｎｔｉｆｉｃ  Ｐｏｌｙｍｅｒ  Ｐｒｏｄｕｃｔｓの＃７７７）、ポリ（３−クロロスチレン）（例：Ｓｃｉｅｎｔｉｆｉｃ  Ｐｏｌｙｍｅｒ  Ｐｒｏｄｕｃｔｓの＃７７８）、ポリ（４−クロロスチレン）（例：Ｓｃｉｅｎｔｉｆｉｃ  Ｐｏｌｙｍｅｒ  Ｐｒｏｄｕｃｔｓの＃２５７）、ポリ（２−ブロモスチレン）（例：Ｓｃｉｅ��ｔｉｆｉｃ  Ｐｏｌｙｍｅｒ  Ｐｒｏｄｕｃｔｓの＃７７５）、ポリ（３−ブロモスチレン）（例：Ｓｃｉｅｎｔｉｆｉｃ  Ｐｏｌｙｍｅｒ  Ｐｒｏｄｕｃｔｓの＃７７６）、ポリ（４−ブロモスチレン）（例：Ｓｃｉｅｎｔｉｆｉｃ  Ｐｏｌｙｍｅｒ  Ｐｒｏｄｕｃｔｓの＃２１２）、ポリ（４−メトキシスチレン）（例：Ｓｃｉｅｎｔｉｆｉｃ  ＰｏｌｙｍｅｒＰｒｏｄｕｃｔｓの＃３１４）、およびその他公知のポリマーなどである。
【００２０】
トナー湿潤／展着剤の量は、約４５から約１重量部、好ましくは約４０から約５重量部である。
【００２１】
トナー湿潤／展着剤は、たとえばオキシアルキレンポリマーから誘導される。具体的には、ポリ（オキシメチレン）（例：Ｓｃｉｅｎｔｉｆｉｃ  Ｐｏｌｙｍｅｒ  Ｐｒｏｄｕｃｔｓの＃００９）、ポリ（オキシエチレン）またはポリ（エチレンオキシド）（例：Ｕｎｉｏｎ  Ｃａｒｂｉｄｅ  ＣｏｒｐｏｒａｔｉｏｎのＰＯＬＹＯＸ  ＷＳＲＮ−３０００）、エチレンオキシド／プロピレンオキシド共重合体、たとえばエチレンオキシド／プロピレンオキシド／エチレンオキシド三元ブロック共重合体（例：Ａｌｋａｒｉｌ  ＣｈｅｍｉｃａｌｓのＡｌｋａｔｒｏｎｉｃ  ＥＧＥ−３１−１）、プロピレンオキシド／エチレンオキシド／プロピレンオキシド三元ブロック共重合体（例：Ａｌｋａｒｉｌ  ＣｈｅｍｉｃａｌｓのＡｌｋａｔｒｏｎｉｃ  ＰＧＰ  ３Ｂ−１）、エチレンオキシドとプロピレンオキシドをエチレンジアミンに順次付加して得られる四官能基ブロック共重合体で、エチレンオキシドの含有量が約５から約９５重量％であるもの（例：ＢＡＳＦ  ＣｏｒｐｏｒａｔｉｏｎのＴｅｔｒｏｎｉｃ  ５０Ｒ８）、エチレンオキシド／２−ヒドロキシエチルメタクリレート／エチレンオキシドおよびエチレンオキシド／ヒドロキシプロピルメタクリレート／エチレンオキシド三元ブロック共重合体（当該共重合体の合成法は、α，α’−アゾビスイソブチロニトリルを重合開始剤としてヒドロキシエチルメタクリレートまたはヒドロキシプロピルメタクリレートを２−アミノエタンチオールとフリーラジカル重合し、得られたアミノ−セミテレケリック（ｓｅｍｉｔｅｌｅｃｈｅｒｉｃ）オリゴ−ヒドロキシエチルメタクリレートまたはアミノ−ヒドロキシプロピルメタクリレートを０℃のクロロベンゼン中でイソシアネート−ポリエチレンオキシド複合体と反応させ、反応混合物をジエチルエーテル中に析出させ、真空中でろ過乾燥する。）、エチレンオキシド／４−ビニルピリジン／エチレンオキシド三元ブロック共重合体（当該共重合体の合成法は、ナフタレンナトリウムを開始剤として−７８℃で４−ビニルピリジンをアニオン重合し、エチレンオキシドモノマーを加える。反応は防爆ステンレススチール反応器で行う。）、イオネン／エチレンオキシド／イオネン三元共重合体（当該共重合体の合成法は、約４０℃のメタノール中で、ハロゲン化（好ましくは臭化）ポリ（オキシエチレン）を用いて各３−３イオネンの１端の四級化反応を行う）、エチレンオキシド／イソプレン／エチレンオキシド三元ブロック共重合体（当該共重合体の合成法は、−７８℃のテトラヒドロフラン溶媒中でナフタレンナトリウムを用いてイソプレンをアニオン重合し、モノマーのエチレンオキシドを加え、重合を３日間続け、その後メタノールで急冷する。）、上述の三元ブロック共重合体中のエチレンオキシド含有量は、約２０から約７０重量％、好ましくは約５０重量％など、エピクロロヒドリン−エチレンオキシド共重合体（例：Ｓｃｉｅｎｔｉｆｉｃ  Ｐｏｌｙｍｅｒ  Ｐｒｏｄｕｃｔｓの＃１５５）、およびそれらの混合物である。
【００２２】
第二層のトナー湿潤／展着剤は、ニトリル、アニリン、ピリミジン、イソチオシアネート、適切な温度・圧力・電場または磁場条件で液晶の性質を呈しそれによってさまざまな色を生み出せるモノマー化合物を含むシンナメート類、必要に応じてポリマーの液晶物質、およびそれらの混合物からなる群からも選べる。これらの液晶物質の量は、約３０から約１重量部、好ましくは約３０から約５重量部である。
【００２３】
トナー受容層に使用される適切なモノマーの液晶物質の例を以下に示す。
【００２４】
（ａ）ネマチック液晶物質で、ニトリル含有化合物から誘導されたもの。たとえば、（１）４−（トランス−４−ペンチルシクロヘキシル）ベンゾニトリル（Ａｌｄｒｉｃｈ＃３７，０１１−８）、（２）４’−ペンチル−４−ビフェニルカルボニトリル（Ａｌｄｒｉｃｈ＃３２，８５１−０）、（３）４’−（ペンチルオキシ）−４−ビフェニルカルボニトリル（Ａｌｄｒｉｃｈ＃３２，８５２−９）、（４）４’−ヘキシル−４−ビフェニルカルボニトリル（Ａｌｄｒｉｃｈ＃３３，８６４−８）、（５）４’−（ヘキシルオキシ）−４−ビフェニルカルボニトリル（Ａｌｄｒｉｃｈ＃３３，８６５−６）、（６）４’−ヘプチル−４−ビフェニルカルボニトリル（Ａｌｄｒｉｃｈ＃３３，０８１−７）、（７）４’−ヘプチルオキシ−４−ビフェニルカルボニトリル（Ａｌｄｒｉｃｈ＃３３，８６６−４）、（８）４’−オクチル−４−ビフェニルカルボニトリル（Ａｌｄｒｉｃｈ＃３３，８６８−０）、（９）４’−（オクチルオキシ）−４−ビフェニルカルボニトリル（Ａｌｄｒｉｃｈ＃３３，８６７−２）；イソチオシアネートおよびカルボキシレート含有化合物から誘導されたもの。たとえば、（１）１−イソチオシアナト−４−（トランス−４−プロピルシクロヘキシル）ベンゼン（Ａｌｄｒｉｃｈ＃３６，６２９−３）、（２）１−（トランス−４−ヘキシルシクロヘキシル）−４−イソチオシアナトベンゼン（Ａｌｄｒｉｃｈ＃３６，６８５−４）、（３）１−（４−トランス−ヘキシルシクロヘキシル）−４−［２−（４−イソチオシアナトフェニル）エチル］ベンゼン（Ａｌｄｒｉｃｈ＃３７，７２５−２）、（４）１−イソチオシアナト−４−（トランス−４−オクチルシクロヘキシル）ベンゼン（Ａｌｄｒｉｃｈ＃３６，６８６−２）、（５）４−イソチオシアナトフェニル−４−ペンタビシクロ［２．２．２］オクタン−１−カルボキシレート（Ａｌｄｒｉｃｈ＃３７，００５−３）、（６）（Ｒ）−４−［（１−メチルヘプチルオキシ）カルボニル］フェニル−４’−オクチルオキシ−４−ビフェニルカルボキシレート（Ａｌｄｒｉｃｈ＃４０，８８６−７）、（７）（Ｓ）−４−［（１−メチルヘプチルオキシ）カルボニル］フェニル−４’−オクチルオキシ−４−ビフェニルカルボキシレート（Ａｌｄｒｉｃｈ＃４０，８８５−９）；アニリン含有化合物から誘導されたもの。たとえば、（１）４−メトキシベンジリデン−４’−ｎ−ブチルアニリン（Ａｌｄｒｉｃｈ＃１５，８２２−４）、（２）４，４’−ジヘキシルアゾキシベンゼン（Ａｌｄｒｉｃｈ＃３６，６８０−３）、（３）４，４’−ジヘプチルアゾキシベンゼン（Ａｌｄｒｉｃｈ＃３６，６７８−１）；など。
【００２５】
（ｂ）スメクチック液晶物質。たとえば、（１）（−）２−メチルブチル−４−（４’−メトキシベンジリデン−アミノ）シンナメート（非コレステリルのカイラル化合物で［ＣＡＳ＃２４１４０−３０−５］）、（２）（Ｓ）−（＋）−２−メチルブチル−４−（４−デシルオキシベンジリデン−アミノ）シンナメート（Ａｌｄｒｉｃｈ＃３２，４７６−６）、（３）エチル−４−エトキシベンジル−４’−アミノシンナメート［ＣＡＳ＃２８６３−９４−７］、（４）２−（４−ペンチルフェニル）−５−（４−ペンチルオキシフェニル）ピリミジン［ＣＡＳ＃３４９１３−０７０］、（５）４−［（Ｒ）−（−）２−クロロ−３−メチルブチリルオキシ］フェニル−４−（デシルオキシ）ベンゾエート（Ａｌｄｒｉｃｈ＃３２，８５４−５）、（６）４−［（Ｓ）−（＋）２−クロロ−３−メチルブチリルオキシ］フェニル−４−（デシルオキシ）ベンゾエート（Ａｌｄｒｉｃｈ＃３２，８５５−３）、（７）４−［（Ｓ）−（＋）−（４−メチルヘキシル）オキシ］フェニル−４−（デシルオキシ）ベンゾエート（Ａｌｄｒｉｃｈ＃３２，７９２−１）、（８）４−［（Ｓ）−（−）−２−エトキシプロポキシ］フェニル−４−（デシルオキシ）ベンゾエート（Ａｌｄｒｉｃｈ＃３２，７９２−１）、（９）４−ヘキシル安息香酸。
【００２６】
（ｃ）コレステリル液晶物質。たとえば、（１）コレステリルヘプタノエート（Ａｌｄｒｉｃｈ＃Ｃ７，７８０−５）、（２）コレステリルオクタノエート（Ａｌｄｒｉｃｈ＃１２，５２５−３）、（３）コレステリルノナノエート（Ａｌｄｒｉｃｈ＃Ｃ７，８８０−１）、（４）コレステリルパルミテート（Ａｌｄｒｉｃｈ＃Ｃ７，８６０−７）、（５）コレステリルオレイルカルボネート（Ａｌｄｒｉｃｈ＃１５，１１５−７）、（６）コレステリルステアレート（Ａｌｄｒｉｃｈ＃Ｃ７，９４０−９）、（７）コレステリルヒドロシンナメート（Ａｌｄｒｉｃｈ＃Ｃ７，７９０−２）、（８）コレステリルアセテート（Ａｌｄｒｉｃｈ＃１５，１１１−４）、（９）コレステリルクロロホルメート（Ａｌｄｒｉｃｈ＃Ｃ７，７００−７）など。
【００２７】
本発明のトナー受容層は、耐光剤を約１５から約１重量部含む。これらの耐光剤は、（１）ＵＶ吸収化合物、（２）酸化防止剤化合物、（３）オゾン劣化防止剤化合物、（４）それらの混合物に由来する。耐光剤混合物がＵＶ吸収化合物と酸化防止剤化合物を含有する場合、ＵＶ化合物の量は約１０から約０．５重量部、酸化防止剤化合物は約５から約０．５重量部である。耐光剤混合物がＵＶ吸収化合物、酸化防止剤化合物、オゾン劣化防止剤化合物を含有する場合、ＵＶ化合物の量は約９から約０．５重量部、酸化防止剤化合物は約３から約０．２５重量部、オゾン劣化防止剤化合物は約３から約０．２５重量部である。
【００２８】
本発明に好ましい耐光剤は、ＵＶ吸収化合物、たとえば、ポリ［Ｎ，Ｎ−ビス（２，２，６，６−テトラメチル−４−ピペリジニル）−１，６−ヘキサンジアミン−コ−２，４−ジクロロ−６−モルホリノ−１，３，５−トリアジン］（Ａｌｄｒｉｃｈ  Ｃｈｅｍｉｃａｌ  ＣｏｍｐａｎｙのＣｙａｓｏｒｂ  ＵＶ−３３４６、＃４１，３２４−０）、ポリ（４−ヒドロキシ−２，２，６，６−テトラメチル−１−ピペリジンエタノール／ジメチルコハク酸）（Ｃｉｂａ−Ｇｅｉｇｙ  ＣｏｒｐｏｒａｔｉｏｎのＴｉｎｕｖｉｎ  ６２２ＬＤ）、ポリ（３，５−ジ−ｔｅｒｔ−ブチル−４−ヒドロキシヒドロケイ皮酸エステル）／１，３，５−トリス（２−ヒドロキシエチル）−５−トリアジン−２，４，６（１Ｈ，３Ｈ，５Ｈ）−トリオン（Ｇｏｏｄｒｉｃｈ  ＣｈｅｍｉｃａｌｓのＧｏｏｄ−ｒｉｔｅ３１２５）、２−ヒドロキシ−４−（オクチルオキシ）ベンゾフェノン（Ａｌｄｒｉｃｈ  Ｃｈｅｍｉｃａｌ  ＣｏｍｐａｎｙのＣｙａｓｏｒｂ  ＵＶ−５３１、＃４１，３１５−１）、２−（４−ベンゾイル−３−ヒドロキシフェノキシ）エチルアクリレート（Ａｌｄｒｉｃｈ  Ｃｈｅｍｉｃａｌ  ＣｏｍｐａｎｙのＣｙａｓｏｒｂ  ＵＶ−４１６、＃４１，３２１−６）、など；耐光性酸化防止剤化合物、たとえば、ジドデシル−３，３’−チオジプロピオネート（Ａｌｄｒｉｃｈ  Ｃｈｅｍｉｃａｌ  ＣｏｍｐａｎｙのＣｙａｎｏｘ、ＬＴＤＰ、＃Ｄ１２，８４０−６）、ジトリデシル−３，３’−チオジプロピオネート（Ａｌｄｒｉｃｈ  Ｃｈｅｍｉｃａｌ  ＣｏｍｐａｎｙのＣｙａｎｏｘ  ７１１、＃４１，３１１−９）、ジテトラデシル−３，３’−チオジプロピオネート（Ａｌｄｒｉｃｈ  Ｃｈｅｍｉｃａｌ  ＣｏｍｐａｎｙのＣｙａｎｏｘ、ＭＴＤＰ、＃４１，３１２−７）、ジセチル−３，３’−チオジプロピオネート（Ｅｖａｎｓ  Ｃｈｅｍｅｔｉｃｓ  ＣｏｒｐｏｒａｔｉｏｎのＥｖａｎｓｔａｂ  １６）；オゾン劣化防止剤化合物、たとえば、Ｎ−（１，３−ジメチルブチル）−Ｎ’−フェニル−フェニレンジアミン（Ｍｏｎｓａｎｔｏ  ＣｈｅｍｉｃａｌｓのＳａｎｔｏｆｌｅｘ  １３）、Ｎ，Ｎ’−ジ（２−オクチル）−ｐ−フェニレンジアミン（Ｖａｎｄｅｒｂｉｌｔ  ＣｏｒｐｏｒａｔｉｏｎのＡｎｔｏｚｉｔｅ−１）、Ｎ，Ｎ’−ビス（１，４−ジメチルペンチル）−ｐ−フェニレンジアミン（Ｍｏｎｓａｎｔｏ  ＣｈｅｍｉｃａｌｓのＳａｎｔｏｆｌｅｘ  ７７）、およびそれらの混合物である。
【００２９】
本発明の用紙の第二トナー受容層および第三顔料層に適切な殺生物剤の例は、係属している米国特許出願第１９６，６０５号に記載されており、当該出願発明の開示内容はすべて本発明の参考文献となっている。使用量は、たとえば約４から約１重量部、好ましくは約３から約１重量部である。本発明に使用できる好ましい殺生物剤は、（Ａ）ノニオン系殺生物剤、たとえば、（１）２−ヒドロキシプロピルメタンチオスルホネート（Ｂｕｃｋｍａｎ  ＬａｂｏｒａｔｏｒｉｅｓＩｎｃ．のＢｕｓａｎ  １００５）、（２）２−（チオシアノメチルチオ）ベンゾチアゾール（Ｂｕｃｋｍａｎ  Ｌａｂｏｒａｔｏｒｉｅｓ  Ｉｎｃ．のＢｕｓａｎ  ３０ＷＢ、７２ＷＢ）、（３）メチレンビス（チオシアネート）（Ｃａｌｇｏｎ  ＣｏｒｐｏｒａｔｉｏｎのＭｅｔａｓｏｌ  Ｔ−１０、Ｖｉｎｉｎｇｓ  Ｃｈｅｍｉｃａｌ  ＣｏｍｐａｎｙのＡＭＡ−１１０、Ｖｉｎｅｌａｎｄ  Ｃｈｅｍｉｃａｌ  ＣｏｍｐａｎｙのＶｉｃｈｅｍ  ＭＢＴ、Ａｌｄｒｉｃｈの１０，５０９−０）、（Ｂ）アニオン系殺生物剤、たとえば、（１）アニオン性Ｎ−ヒドロキシメチル−Ｎ−メチル−ジチオカルバミン酸カリウム（Ｂｕｃｋｍａｎ  Ｌａｂｏｒａｔｏｒｉｅｓ  Ｉｎｃ．のＢＵＳＡＮ  ４０）、（２）Ｎ−ヒドロキシメチル−Ｎ−メチル−ジチオカルバメート（８０重量％）と２−メルカプトベンゾチアゾールナトリウム（２０重量％）とのアニオン混合物（Ｂｕｃｋｍａｎ  Ｌａｂｏｒａｔｏｒｉｅｓ  Ｉｎｃ．のＢＵＳＡＮ  ５２）、（Ｃ）カチオン系殺生物剤、たとえば、（１）カチオン性ポリ（オキシエチレン（ジメチルアミノ）−エチレン（ジメチルアミノ）エチレンジクロリド）（Ｂｕｃｋｍａｎ  Ｌａｂｏｒａｔｏｒｉｅｓ  Ｉｎｃ．のＢｕｓａｎ  ７７）、（２）メチレンビスチオシアネートとドデシルグアニジンヒドロクロリドとのカチオン混合物（Ｂｅｔｚ  Ｐａｐｅｒ  Ｃｈｅｍ  Ｉｎｃ．のＳＬＩＭＥ  ＴＲＯＬ  ＲＸ−３１、ＲＸ−３２、ＲＸ−３２Ｐ、ＲＸ−３３）である。
【００３０】
トナー受容層のコーティング組成物には、目止め剤および顔料も、たとえば約１から約７重量部、好ましくは約２から約５重量部含まれる。これに関しては、米国特許出願第６５６，８１４号に記載があり、当該出願発明の全開示内容は本発明の参考文献である。好ましい目止め剤は、中空マイクロスフェア、たとえばＥｃｃｏｓｐｈｅｒｅｓ  ＭＣ−３７（ホウケイ酸ナトリウムガラス）、Ｅｃｃｏｓｐｈｅｒｅｓ  ＦＴＤ  ２０２（高シリカガラス、ＳｉＯ2９５％）、Ｅｃｃｏｓｐｈｅｒｅｓ  ＳＩ（高シリカガラス、ＳｉＯ2９８％）（以上Ｅｍｅｒｓｏｎ  ａｎｄ  Ｃｕｍｉｎｇ  Ｉｎｃ．）；酸化ジルコニウム（Ｚ−ＴｅｃｈＣｏｒｐｏｒａｔｉｏｎのＳＦ−ＥＸＴＲＡ）；コロイドシリカ、たとえばＳｙｌｏｉｄ  ７４（Ｇｒａｃｅ  Ｃｏｍｐａｎｙ）（一形態における好ましい存在量は、約１０から約７０重量％）；アモルファスシリカ、たとえばＦｌｏｗ−Ｇａｒｄ  ＣＣ  １２０、Ｆｌｏｗ−Ｇａｒｄ  ＣＣ  １４０、Ｆｌｏｗ−Ｇａｒｄ  ＣＣ  １６０（ＰＰＧ  Ｉｎｄｕｓｔｒｉｅｓ）；二酸化チタン（ＮＬ  Ｃｈｅｍ  Ｃａｎａｄａ，Ｉｎｃ．のＲｕｔｉｌｅまたはＡｎａｔａｓｅ）；酸化アルミニウム三水和物（Ｊ．Ｍ．Ｈｕｂｅｒ  ＣｏｒｐｏｒａｔｉｏｎのＨｙｄｒａｄ  ＴＭＣ−ＨＢＦ、Ｈｙｄｒａｄ  ＴＭ−ＨＢＣ）；硫酸バリウム（Ｋａｌｉ  Ｃｈｅｍｉｅ  ＣｏｒｐｏｒａｔｉｏｎのＫ．Ｃ．Ｂｌａｎｃ  ＦｉｘＨＤ８０）；炭酸カルシウム（Ｍｉｃｒｏｗｈｉｔｅ  Ｓｙｌａｃａｕｇａ  Ｃａｌｃｉｕｍ  Ｐｒｏｄｕｃｔｓ）；白色度の高い白土（ＥｎｇｅｌｈａｒｄＰａｐｅｒ  Ｃｌａｙｓ）；ケイ酸カルシウム（Ｊ．Ｍ．Ｈｕｂｅｒ  Ｃｏｒｐｏｒａｔｉｏｎ）；水や有機溶媒に不溶のセルロース材料（Ｓｃｉｅｎｔｉｆｉｃ  Ｐｏｌｙｍｅｒ  Ｐｒｏｄｕｃｔｓの製品など）；フッ化カルシウムとシリカの混合物（Ｋｅｍｉｒａ  Ｏ．ＹのＯｐａｌｅｘ−Ｃなど）；酸化亜鉛（Ｚｏ  ＣｈｅｍのＺｏｃｏ  Ｆａｘ  １８３など）；硫化亜鉛と硫酸バリウムの混合物（Ｓｃｈｔｅｂｅｎ  ＣｏｍｐａｎｙのＬｉｔｈｏｐａｎｅなど）；チタン酸バリウム（Ａｌｄｒｉｃｈ  Ｃｈｅｍｉｃａｌｓの＃２０，８１０−８）；酸化アンチモン（Ａｌｄｒｉｃｈ  Ｃｈｅｍｉｃａｌｓの＃２３，０８９−８）；およびそれらの混合物である。光沢剤蛍光顔料のクマリン誘導体（Ｐｏｌｙｍｅｒ  Ｒｅｓｅａｒｃｈ  Ｃｏｒｐｏｒａｔｉｏｎ  ｏｆ  ＡｍｅｒｉｃａのＦｏｒｍｕｌａ  ＃６３３）および蛍光顔料のオキサゾール誘導体（ＰｏｌｙｍｅｒＲｅｓｅａｒｃｈ  Ｃｏｒｐｏｒａｔｉｏｎ  ｏｆ  ＡｍｅｒｉｃａのＦｏｒｍｕｌａ  ＃７３３）は、本発明の用紙の色の混合性を高め、透き通しの改良に効果がある。
【００３１】
基板の裏面に接する第三層のコーティング組成物は適当な有効厚を有する。標準的には、第三コーティング層の全厚は、約０．１から約２５ミクロン、好ましくは約０．５から１０ミクロンであるが、この範囲外でもよい。第三層のコーティング組成物中、バインダーの量は、約１０から約５０重量部、好ましくは約１５から約４６重量部、帯電防止剤は、約１から約２０重量部、好ましくは約５から約１５重量部、耐光剤は、約１から約１０重量部、好ましくは約２から約１０重量部、顔料は、約８７から約２６重量部、好ましくは約７７から約２５重量部、殺生物剤化合物は、約１から約４重量部である。
【００３２】
第三層に使用されるポリマーは、水に分散可能なポリマーなどで、含有量は約１０から約５０重量部、好ましくは約１５から約４６重量部であり、（Ａ）ラテックスポリマー（ラテックスを形成できるポリマーは、水または有機溶媒中で安定なコロイド系を形成するポリマーで、分散相はポリマーである）を含む。適切なラテックス形成ポリマーの例は、ラバーラテックス（Ｓｅｒｖａ  Ｂｉｏｃｈｅｍｉｃａｌｓのネオプレン）、アクリルエマルジョンラテックス（Ｒｏｈｍ  ａｎｄ  Ｈａａｓ  ＣｏｍｐａｎｙのＲｈｏｐｌｅｘ  Ｂ−１５Ｊ、Ｒｈｏｐｌｅｘ  Ｐ−３７６、Ｒｅｉｃｈｈｏｌｄ  Ｃｈｅｍｉｃａｌｓ  Ｉｎｃ．のＳｙｎｔｈｅｔｉｃ  Ｒｕｂｂｅｒ  Ｌａｔｅｘ  ６８−３０２）、ポリエステル樹脂、たとえば生分解性のあるポリエステル樹脂、たとえばポリグリコリド（Ａｍｅｒｉｃａｎ  Ｃｙａｎａｍｉｄ  ＣｏｍｐａｎｙのＤｅｘｏｎ）、乳酸のポリエステル（Ｅｔｈｉｃｏｎ  Ｃｏｍｐａｎｙのｐｏｌｙｇｌａｃｔｉｎ  ９１０、Ｖｉｃｒｙｌ  ＸＬＧ）、水溶性ポリエステル、たとえばポリエステルのチタン誘導体（Ｅ．Ｉ．ＤｕＰｏｎｔ  ｄｅ  Ｎｅｍｏｕｒｓ  ａｎｄ  ＣｏｍｐａｎｙのＴｙｚｏｒ）、ポリエステルラテックス（Ｅａｓｔｍａｎ  Ｃｈｅｍｉｃａｌ  ＣｏｍｐａｎｙのＥａｓｔｍａｎ  ＡＱ  ２９Ｄ）、カチオン、アニオン、ノニオン系スチレン−ブタジエンラテックス（Ｇｅｎ  Ｃｏｒｐｏｒａｔｉｏｎ  Ｐｏｌｙｍｅｒ  Ｐｒｏｄｕｃｔｓ社製品、Ｕｎｏｃａｌ  ＣｈｅｍｉｃａｌｓのＲＥＳ  ４０４０およびＲＥＳ  ４１００、Ｄｏｗ  Ｃｈｅｍｉｃａｌ  ＣｏｍｐａｎｙのＤＬ６６７２Ａ、ＤＬ６６３８Ａ、ＤＬ６６６３Ａ）、エチレン−酢酸ビニルラテックス（Ａｉｒ  Ｐｒｏｄｕｃｔｓ  ａｎｄ  Ｃｈｅｍｉｃａｌｓ  Ｉｎｃ．のＡｉｒｆｌｅｘ  ４００）、酢酸ビニル−アクリル共重合体ラテックス（Ｒｅｉｃｈｈｏｌｄ  Ｃｈｅｍｉｃａｌ  Ｉｎｃ．のｓｙｎｔｈｅｍｕｌ  ９７−７２６、Ｎａｔｉｏｎａｌ  Ｓｔａｒｃｈ  ＣｏｍｐａｎｙのＲｅｓｙｎ  ２５−１１１０、Ｒｅｓｙｎ  ２５−１１４０、Ｕｎｏｃａｌ  ｃｈｅｍｉｃａｌｓのＲＥＳ  ３１０３）、およびそれらの混合物；（Ｂ）溶媒可溶性ポリマー、たとえばポリ（ヒドロキシアルキルアクリレート）で、アルキルはメチル、エチル、プロピルであるもの、たとえば、ポリ（２−ヒドロキシエチルアクリレート）（Ｓｃｉｅｎｔｉｆｉｃ  Ｐｏｌｙｍｅｒ  Ｐｒｏｄｕｃｔｓの＃８５０）、ポリ（ヒドロキシプロピルアクリレート）（ＳｃｉｅｎｔｉｆｉｃＰｏｌｙｍｅｒ  Ｐｒｏｄｕｃｔｓの＃８５１）、ポリ（ｎ−ヘキシルメタクリレート）（Ｓｃｉｅｎｔｉｆｉｃ  Ｐｏｌｙｍｅｒ  Ｐｒｏｄｕｃｔｓの＃２１７）、ポリ（２−エチルヘキシルメタクリレート）（Ｓｃｉｅｎｔｉｆｉｃ  Ｐｏｌｙｍｅｒ  Ｐｒｏｄｕｃｔｓの＃２２９）、ポリ（ｎ−デシルメタクリレート）（Ｓｃｉｅｎｔｉｆｉｃ  Ｐｏｌｙｍｅｒ  Ｐｒｏｄｕｃｔｓの＃８８４）、ポリ（イソデシルメタクリレート）（Ｓｃｉｅｎｔｉｆｉｃ  Ｐｏｌｙｍｅｒ  Ｐｒｏｄｕｃｔｓの＃２２０）；ポリアルキレンおよびそれらの共重合体で、アルキルの炭素原子が２から約６の、たとえばエチル、プロピル、ブチルであるもの、たとえば、ポリエチレン（Ｓｃｉｅｎｔｉｆｉｃ  Ｐｏｌｙｍｅｒ  Ｐｒｏｄｕｃｔｓの＃０４１、＃０４２、＃５３５、＃５３６、＃５５８、＃５６０）、ポリプロピレン（Ｓｃｉｅｎｔｉｆｉｃ  Ｐｏｌｙｍｅｒ  Ｐｒｏｄｕｃｔｓの＃１３０、＃７８０、＃７８１、＃７８２、＃７８３）、ポリ（１−ブテン）（Ｓｃｉｅｎｔｉｆｉｃ  Ｐｏｌｙｍｅｒ  Ｐｒｏｄｕｃｔｓの＃１２８、＃３３７、＃３３８）、エチレン−プロピレン共重合体（ＳｃｉｅｎｔｉｆｉｃＰｏｌｙｍｅｒ  Ｐｒｏｄｕｃｔｓの＃４５４、＃４５５）、エチレン−アクリル酸エチル共重合体（Ｓｃｉｅｎｔｉｆｉｃ  Ｐｏｌｙｍｅｒ  Ｐｒｏｄｕｃｔｓの＃３５８）、エチレン−プロピレン−ジエン三元共重合体（Ｓｃｉｅｎｔｉｆｉｃ  Ｐｏｌｙｍｅｒ  Ｐｒｏｄｕｃｔｓの＃３５０、＃３６０、＃４４８、＃４４９）；ビニルアルキルエーテルポリマー、たとえば、ポリビニルメチルエーテル（Ｓｃｉｅｎｔｉｆｉｃ  Ｐｏｌｙｍｅｒ  Ｐｒｏｄｕｃｔｓの＃４５０）、ポリビニルイソブチルエーテル（Ｓｃｉｅｎｔｉｆｉｃ  ＰｏｌｙｍｅｒＰｒｏｄｕｃｔｓの＃４２５）；およびそれらの混合物である。
【００３３】
第三層の目止め剤成分、耐光剤、殺生物剤、帯電防止剤は本明細書に記載のものから選ばれる。第三層の帯電防止剤は以下のものから選んでもよい。すなわち、（１）コハク酸のエステル、たとえばスルホコハク酸のエステル（Ａｌｋａｓｕｒｆ  ＳＳ−Ｏ−７５［スルホコハク酸ジオクチルナトリウム］、Ａｌｋａｓｕｒｆ  ＳＳ−ＤＡ４−ＨＥ［スルホコハク酸エトキシル化アルコール］、Ａｌｋａｓｕｒｆ  ＳＳ−Ｌ７ＤＥ［ラウリン酸ジエタノールアミドのスルホコハク酸ナトリウムエステル］、Ａｌｋａｓｕｒｆ  ＳＳ−Ｌ−ＨＥ［スルホコハク酸ラウリルナトリウム］、以上Ａｌｋａｒｉｌ  Ｃｈｅｍｉｃａｌｓ）；（２）スルホン酸のエステル（Ａｌｋａｓｕｒｆ  ＣＡ［ドデシルベンゼンスルホン酸カルシウム］、Ａｌｋａｓｕｒｆ  １ＰＡＭ［イソプロピルアミンドデシルベンゼンスルホネート］、以上Ａｌｋａｒｉｌ  Ｃｈｅｍｉｃａｌｓ）；（３）アルキルアミン（Ａｌｋａｍｉｄｅ  ＳＤＯ［大豆（ｓｏｙａ）ジエタノールアミド］、Ａｌｋａｍｉｄｅ  ＣＤＥ［ココヤシ（ｃｏｃｏ）ジエタノールアミド］、Ａｌｋａｍｉｄｅ  ＣＭＥ［ココヤシ（ｃｏｃｏ）モノエタノールアミド］、Ａｌｋａｍｉｄｅ  Ｌ９ＤＥ［ラウリン酸ジエタノールアミド］、ＡｌｋａｍｉｄｅＬ７Ｍｅ［ラウリン酸モノエタノールアミド］、Ａｌｋａｍｉｄｅ  Ｌ１ＰＡ［ラウリン酸モノイソプロピルアミド］、以上Ａｌｋａｒｉｌ  Ｃｈｅｍｉｃａｌｓ）。
【００３４】
本発明のコーティング組成物は、適切な技術を用いて基板に塗布される。たとえば、溶融押出し法、リバースロールコーティング法、溶媒押出し法、浸漬被覆法などである。浸漬被覆法では、被覆される材料のウエブをシングルロールによってコーティング材料（通常溶媒に溶解してある）の液面下に移動させ、露出部位を十分に浸す。その後、過剰のコーティングをブレード、バー、またはスクイズロールで除去する。適切なコーティング材料を用いてこの操作を繰り返し、別のコーティングを重ねて塗布する。リバースロールコーティング法では、あらかじめ計量されたコーティング材料（通常溶媒に溶解してある）をスチール製のアプリケータロールから被覆されるウエブ材料上に移す。計量ロールは、静止しているか、アプリケータロールの回転方向と反対方向にゆっくり回転している。スロットダイ押出し法では、平型ダイを用いてコーティング材料（通常溶媒に溶解してある）を塗布するが、その際、ダイのリップを被覆されるウエブ材料にごく接近させて行う。同時に多層を塗布する場合、ダイは１つ以上のスロットを備えることができる。多層スロットコーティング法では、コーティング溶液は、液体が可動のウエブと接触するギャップで液体のスタック（ｌｉｑｕｉｄ  ｓｔａｃｋ）を形成し、コーティングを行う。２つの層の境界面の安定性は、２層のコーティングのウェット厚さ、密度、粘性比率によるので、なるべく双方の値が近い方がよい。所望の厚さのコーティングをウエブに塗布後、エアドライヤで標準的には約２５から約１００℃で乾燥する。
【００３５】
本明細書中に引用したＨｅｒｃｕｌｅｓサイジング値は、Ｐｕｌｐ  ａｎｄ  Ｐａｐｅｒ  ＩｎｄｕｓｔｒｙのＴｅｃｈｎｉｃａｌ  Ａｓｓｏｃｉａｔｉｏｎ出版のＴＡＰＰＩ  ＳＴＡＮＤＡＲＤ  Ｔ−５３０  ｐｍ−８３に記載されているＨｅｒｃｕｌｅｓサイジングテスター（Ｈｅｒｃｕｌｅｓ  Ｉｎｃｏｒｐｏｒａｔｅｄ）で測定した。本方法は、汎用されているインクフロテーションテスト（ｉｎｋ  ｆｌｏｔａｔｉｏｎ  ｔｅｓｔ）と密接に関連している。ＴＡＰＰＩ法がインクフロテーションテストに優る利点は、エンドポイントを測光法で検出できることである。ＴＡＰＰＩ法は、弱酸性の染料水溶液を浸透成分として用いるため、液の前面が用紙中を移動するのを光学的に検出できる。浸透成分に接触していない用紙表面の反射率が、本来の反射率のあらかじめ決められたパーセンテージ（８０％）に低下するのに要する時間を装置で測定する。
【００３６】
ここで引用した多孔度は、Ｐａｒｋｅｒ  Ｐｒｉｎｔ−Ｓｕｒｆ多孔度測定器を用いて測定した。これは、用紙中を流れる単位分あたりの空気の量を記録する。同じく、エッジの粗さは、記録したインクジェット画像を拡大できるカメラを備えたＯｌｙｍｐｕｓの顕微鏡を用いて測定した。エッジの粗さは、チェッカーボードパターン上の色間のにじみについてその距離をミリメートルで表している。
【００３７】
本発明のゼログラフィー写真用コート紙は、トナーで記録した場合の用紙のカールが少ない。一般的に、“カール”という用語は、記録紙の形成する孤を用紙の縦断面で見たときのベースラインと孤の中点との距離をいう（ここでいう幅とは、短辺、たとえば８．５×１１インチの用紙の８．５インチの辺を示し、長さ、すなわち長辺、たとえば上記用紙の１１インチの辺を示す語に対する）。カールを測定するには、用紙の長辺の中央（たとえば８．５×１１インチの用紙の１１インチの辺の中央）を親指と人差し指でつかみ、用紙の形成する孤をあらかじめ描いた標準テンプレートカーブに合わせる。
【００３８】
ゼログラフィー画像の耐光度は、英国ロンドンのＭｉｃｒｏｓｃａｌ  ＣｏｍｐａｎｙのＭａｒｋ−Ｖ耐光度テスターで測定した。
【００３９】
本明細書で引用している光沢度は、Ｐａｃｉｆｉｃ  Ｓｃｉｅｎｔｉｆｉｃ（Ｇａｒｄｎｅｒ／Ｎｅｏｔｅｃ  Ｉｎｓｔｒｕｍｅｎｔ部）の７５°Ｇｌｏｓｓｍｅｔｅｒ、Ｇｌｏｓｓｇａｒｄで測定した。同じく、エッジの粗さは、記録したゼログラフィー画像を拡大できるカメラを備えたＯｌｙｍｐｕｓの顕微鏡を用いて測定した。エッジの粗さは、チェッカーボードパターン上の色間のにじみについてその距離をミリメートルで表している。
【００４０】
本発明で引用している光学濃度は、Ｐａｃｉｆｉｃ  Ｓｐｅｃｔｒｏｇｒａｐｈ  Ｃｏｌｏｒ  Ｓｙｓｔｅｍで測定した。当該システムは２大要素で構成される。光学センサとデータ端末である。光学センサは６インチの積分球を用いて拡散光照明と２度の視界を提供する。当該センサを用いて、透過率と反射率サンプルどちらも測定できる。反射率サンプルを測定する場合、鏡面成分を含む。高解像度、全分散の格子モノクロメータを用いて、３８０から７２０ナノメートル（ｎｍ）のスペクトルを走査した。データ端末は、１２インチのＣＲＴディスプレイ、操作変数選択および三刺激値入力のための数字キーボード、製品標準情報入力のための英数字キーボードを備える。印刷業界の定める透き通し値は、５６０ナノメートルの波長で測定したＬｏｇ10（黒いバックに対する未記録の用紙の反射率／黒いバックに対する黒く印刷した領域の裏面の反射率）である。
【００４１】
【実施例】
実施例１
ゼログラフィー写真用コート紙をＦａｕｓｔｅｌ  Ｃｏａｔｅｒで溶媒押出し法（まず各回片面ずつ）により製造した。２スロットのダイを用い、それぞれに、厚さ１００ミクロン、Ｈｅｒｃｕｌｅｓサイジング値１，０００秒のベース紙（ロール）を供給し、ベース紙上に同時に２層のポリマー層をコーティングした。基板に接触する第一層は、帯電防止のポリメチルアクリレートトリメチルアンモニウムクロリドラテックス（ＨＸ−４２−１、Ｉｎｔｅｒｐｏｌｙｍｅｒ  Ｃｏｒｐｏｒａｔｉｏｎ）９０重量％と、ベンジルトリフェニルホスホニウムブロミド（Ａｌｄｒｉｃｈ＃４３，００５−６）１０重量％の混合物を含み、前記混合物をメタノールに溶かして２０重量％の溶液とした。第一層に接触する第二層は、８５．０重量部のビニルアルコール−酢酸ビニル共重合体（＃３７９、Ｓｃｉｅｎｔｉｆｉｃ  Ｐｏｌｙｍｅｒ  Ｐｒｏｄｕｃｔｓ製）と、８．０重量部のポリ（エチレンオキシド）（ＰＯＬＹＯＸ  ＷＳＲＮ−３０００、Ｕｎｉｏｎ  Ｃａｒｂｉｄｅ  Ｃｏｒｐｏｒａｔｉｏｎ製）と、２．０重量部のポリ［Ｎ，Ｎ−ビス（２，２，６，６−テトラメチル−４−ピペリジニル）−１，６−ヘキサンジアミン−コ−２，４−ジクロロ−６−モルホリノ−１，３，５−トリアジン］（Ｃｙａｓｏｒｂ  ＵＶ−３３４６、＃４１，３２４−０、Ａｌｄｒｉｃｈ  Ｃｈｅｍｉｃａｌ  Ｃｏｍｐａｎｙ）と、２．０重量部のジドデシル−３，３’−チオジプロピオネートと、１．０重量部のノニオン系殺生物剤２−ヒドロキシプロピルメタンチオスルホネート（Ｂｕｓａｎ  １００５、Ｂｕｃｋｍａｎ  Ｌａｂｏｒａｔｏｒｉｅｓ  Ｉｎｃ．製）と、２．０重量部のコロイドシリカＳｙｌｏｉｄ  ７４（Ｗ．Ｒ．Ｇｒａｃｅ  ａｎｄ  Ｃｏｍｐａｎｙ製）を含み、前記組成物をメタノールに溶かして１０重量％濃度の溶液とした。１００℃で空気乾燥した後、コーティング前後の重量差を測定すると、乾燥したベース紙ロールは、重さ１グラム、厚さ１１ミクロンのトナー受容層を有していた。被覆した側のベース紙（ロール）を空の芯に巻き戻し、このロールを用いてベース紙の未被覆側を以下の組成の組成物でコーティングした。すなわち、５０重量％の架橋率１０％の架橋Ｒｅｓａｐｏｌ  ＨＴ（製造法は米国特許第５，２２７，４６０号に記載の反応押出し法による）と、５．０重量％の帯電防止剤（市販品Ａｌｋａｓｕｒｆ  ＳＳ−Ｌ７ＤＥ、Ａｌｋａｒｉｌ  Ｃｈｅｍｉｃａｌｓ製）と、２重量％のＵＶ吸収化合物２−（４−ベンゾイル−３−ヒドロキシフェノキシ）エチルアクリレート（Ｃｙａｓｏｒｂ  ＵＶ−４１６、＃４１，３２１−６、Ａｌｄｒｉｃｈ  Ｃｈｅｍｉｃａｌ  Ｃｏｍｐａｎｙ製）と、２重量％の酸化防止剤化合物ジドデシル−３，３’−チオジプロピオネート（Ｃｙａｎｏｘ、ＬＴＤＰ、＃Ｄ１２，８４０−６、Ａｌｄｒｉｃｈ  Ｃｈｅｍｉｃａｌ  Ｃｏｍｐａｎｙ製）と、４０．０重量％のマイクロスフェアＭｉｒａｌｉｔｅ  １７７（塩化ビニリデン−アクリロニトリル、Ｐｉｅｒｃｅ  ＆  Ｓｔｅｖｅｎｓ  Ｃｈｅｍｉｃａｌ  Ｃｏｒｐｏｒａｔｉｏｎ製）と、１．０重量％のノニオン系殺生物剤２−ヒドロキシプロピルメタンチオスルホネート（Ｂｕｓａｎ  １００５、Ｂｕｃｋｍａｎ  Ｌａｂｏ���ａｔｏｒｉｅｓ  Ｉｎｃ．製）とを含む組成物で、前記組成物をトルエンに溶かして１０重量％濃度の溶液とした。１００℃で空気乾燥した後、コーティング前後の重量差を測定すると、乾燥したゼログラフィー写真用コート紙は、重さ１グラム、厚さ１０ミクロンのポリエステル吸引調節層を含んでいた。当該コート紙は、ロールから８．５×１１インチのカット紙とした。
【００４２】
当該ゼログラフィー写真用コート紙を、ポリエステル樹脂ベースのトナーの輸送手段を備えるＸｅｒｏｘ  ５７６０  ＭａｊｅｓｔｉＫ（登録商標）Ｄｉｇｉｔａｌ  Ｃｏｌｏｒ  Ｃｏｐｉｅｒに使用し、当該コート紙のトナー受容層側に現像画像を記録した。当該画像の光沢度は９０ユニット、光学濃度は１．３７（シアン）、１．２３（マゼンタ）、０．８７（イエロー）、１．５４（ブラック）であった。当該画像は、５０℃で２分間水洗した場合１００％の耐水性と、３ヶ月間光学濃度に変化がなく、１００％の耐光性を示した。また、当該ゼログラフィー写真用コート紙を、ポリエステル樹脂ベースのトナーを輸送するＸｅｒｏｘ  ５７６０  ＭａｊｅｓｔｉＫ（登録商標）Ｄｉｇｉｔａｌ  Ｃｏｌｏｒ  Ｃｏｐｉｅｒに使用し、当該コート紙の吸引調節層側に画像を記録した。当該画像の光沢度は５０ユニット、光学濃度は１．３５（シアン）、１．２０（マゼンタ）、０．８７（イエロー）、１．５０（ブラック）であった。当該画像は、５０℃で２分間水洗した場合１００％の耐水性と、３ヶ月間光学濃度に変化がなく、１００％の耐光性を示した。
【００４３】
実施例２
ゼログラフィー写真用コート紙をＦａｕｓｔｅｌ  Ｃｏａｔｅｒで溶媒押出し法（まず各回片面ずつ）により製造した。２スロットのダイを用い、それぞれに、厚さ１００ミクロン、Ｈｅｒｃｕｌｅｓサイジング値１，０００秒のベース紙（ロール）を供給し、ベース紙上に同時に２層のポリマー層をコーティングした。基板に接触する第一層は、帯電防止のポリメチルアクリレートトリメチルアンモニウムクロリドラテックス（ＨＸ−４２−１、Ｉｎｔｅｒｐｏｌｙｍｅｒ  Ｃｏｒｐｏｒａｔｉｏｎ製）９０重量％と、フタル酸水素テトラメチルアンモニウム（Ａｌｄｒｉｃｈ＃４３，８３２−４）１０重量％の混合物を含み、前記混合物をメタノールに溶かして２０重量％濃度の溶液とした。第一層に接触する第二層は、８５．０重量部のヒドロキシプロピルメチルセルローススクシネート（ＨＰＭＣＳ、信越化学）と、８．０重量部の４−（トランス−４−ペンチルシクロヘキシル）ベンゾニトリル（Ａｌｄｒｉｃｈ＃３７，０１１−８）と、２．０重量部のポリ［Ｎ，Ｎ−ビス（２，２，６，６−テトラメチル−４−ピペリジニル）−１，６−ヘキサンジアミン−コ−２，４−ジクロロ−６−モルホリノ−１，３，５−トリアジン］（Ｃｙａｓｏｒｂ  ＵＶ−３３４６、＃４１，３２４−０、Ａｌｄｒｉｃｈ  Ｃｈｅｍｉｃａｌ  Ｃｏｍｐａｎｙ製）と、２．０重量部のジドデシル−３，３’−チオジプロピオネートと、１．０重量部のノニオン系殺生物剤２−ヒドロキシプロピルメタンチオスルホネート（Ｂｕｓａｎ  １００５、Ｂｕｃｋｍａｎ  Ｌａｂｏｒａｔｏｒｉｅｓ  Ｉｎｃ．製）と、２．０重量部のコロイドシリカＳｙｌｏｉｄ  ７４（Ｗ．Ｒ．Ｇｒａｃｅ  ａｎｄ  Ｃｏｍｐａｎｙ製）を含み、前記組成物をメタノールに溶かして１０重量％濃度の溶液とした。１００℃で空気乾燥した後、コーティング前後の重量差を測定すると、乾燥したベース紙ロールは、重さ１グラム、厚さ１１ミクロンのトナー受容層を有していた。被覆した側のベース紙（ロール）を空の芯に巻き戻し、このロールを用いてベース紙の未被覆側を以下の組成の組成物でコーティングした。すなわち、５０重量％の架橋率３０％の架橋Ｒｅｓａｐｏｌ  ＨＴ（製造法は米国特許第５，２２７，４６０号に記載の反応押出し法による）と、５．０重量％の帯電防止剤（市販品Ａｌｋａｓｕｒｆ  ＳＳ−Ｌ７ＤＥ、Ａｌｋａｒｉｌ  Ｃｈｅｍｉｃａｌｓ製）と、２重量％のＵＶ吸収化合物２−（４−ベンゾイル−３−ヒドロキシフェノキシ）エチルアクリレート（Ｃｙａｓｏｒｂ  ＵＶ−４１６、＃４１，３２１−６、Ａｌｄｒｉｃｈ  Ｃｈｅｍｉｃａｌ  Ｃｏｍｐａｎｙ製）と、２重量％の酸化防止剤化合物ジドデシル−３，３’−チオジプロピオネート（Ｃｙａｎｏｘ、ＬＴＤＰ、＃Ｄ１２，８４０−６、Ａｌｄｒｉｃｈ  Ｃｈｅｍｉｃａｌ  Ｃｏｍｐａｎｙ製）と、４０．０重量％のマイクロスフェアＭｉｒａｌｉｔｅ  １７７（塩化ビニリデン−アクリロニトリル、Ｐｉｅｒｃｅ  ＆  Ｓｔｅｖｅｎｓ  Ｃｈｅｍｉｃａｌ  Ｃｏｒｐｏｒａｔｉｏｎ製）と、１．０重量％のノニオン系殺生物剤２−ヒドロキシプロピルメタンチオスルホネート（Ｂｕｓａｎ１００５、Ｂｕｃｋｍａｎ  Ｌａｂｏｒａｔｏｒｉｅｓ  Ｉｎｃ．製）とを含む組成物で、前��組成物をトルエンに溶かして１０重量％濃度の溶液とした。１００℃で空気乾燥した後、コーティング前後の重量差を測定すると、乾燥したゼログラフィー写真用コート紙は、重さ１グラム、厚さ１０ミクロンのポリエステル吸引調節層を含んでいた。当該コート紙は、ロールから８．５×１１インチのカット紙とした。
【００４４】
当該ゼログラフィー写真用コート紙を、ポリエステル樹脂ベースのトナーを輸送するＸｅｒｏｘ  ５７６０  ＭａｊｅｓｔｉＫ（登録商標）Ｄｉｇｉｔａｌ  Ｃｏｌｏｒ  Ｃｏｐｉｅｒに使用し、当該コート紙のトナー受容層側に現像画像を記録した。当該画像の光沢度は９５ユニット、光学濃度は１．４５（シアン）、１．２８（マゼンタ）、０．８９（イエロー）、１．５０（ブラック）であった。当該画像は、５０℃で２分間水洗した場合１００％の耐水性と、３ヶ月間光学濃度に変化がなく、１００％の耐光性を示した。また、当該ゼログラフィー写真用コート紙を、ポリエステル樹脂ベースのトナーを輸送するＸｅｒｏｘ  ５７６０  ＭａｊｅｓｔｉＫ（登録商標）Ｄｉｇｉｔａｌ  Ｃｏｌｏｒ  Ｃｏｐｉｅｒに使用し、当該コート紙の吸引調節層側に画像を記録した。当該画像の光沢度は５５ユニット、光学濃度は１．４０（シアン）、１．２５（マゼンタ）、０．８７（イエロー）、１．４５（ブラック）であった。当該画像は、５０℃で２分間水洗した場合１００％の耐水性と、３ヶ月間光学濃度に変化がなく、１００％の耐光性を示した。
【００４５】
実施例３
ゼログラフィー写真用コート紙をＦａｕｓｔｅｌ  Ｃｏａｔｅｒで溶媒押出し法（まず各回片面ずつ）により製造した。１スロットのダイを用い、それに、厚さ１００ミクロン、Ｈｅｒｃｕｌｅｓサイジング値１，０００秒のベース紙（ロール）を供給し、ベース紙にポリマー層を基板に接してコーティングした。当該ポリマー層は、帯電防止剤のポリメチルアクリレートトリメチルアンモニウムクロリドラテックス（ＨＸ−４２−１、Ｉｎｔｅｒｐｏｌｙｍｅｒ  Ｃｏｒｐｏｒａｔｉｏｎ製）９０重量％と、１−プロピルピリジニウムブロミド（Ａｌｄｒｉｃｈ＃４１，２８８−０製）１０重量％の混合物を含み、前記混合物をメタノールに溶かして２０重量％濃度の溶液とした。１００℃で空気乾燥後、コーティング前後の重量差を測定すると、乾燥したベース紙ロールは、重さ０．５グラム、厚さ５ミクロンの帯電防止層を有していた。第一の帯電防止層に重ねるトナー受容層は、８５．０重量部のＶｉｔｅｌ  ２７００（Ｓｈｅｌｌ  Ｃｈｅｍｉｃａｌ  Ｃｏｍｐａｎｙ製）と、８．０重量部の（Ｓ）−（＋）−２−メチルブチル−４−（４−デシロキシベンジリデン−アミノ）シンナメート（Ａｌｄｒｉｃｈ＃３２，４７６−６）と、２．０重量部のポリ［Ｎ，Ｎ−ビス（２，２，６，６−テトラメチル−４−ピペリジニル）−１，６−ヘキサンジアミン−コ−２，４−ジクロロ−６−モルホリノ−１，３，５−トリアジン］（Ｃｙａｓｏｒｂ  ＵＶ−３３４６、＃４１，３２４−０、Ａｌｄｒｉｃｈ  Ｃｈｅｍｉｃａｌ  Ｃｏｍｐａｎｙ製）と、２．０重量部のジドデシル−３，３’−チオジプロピオネートと、１．０重量部のノニオン系殺生物剤２−ヒドロキシプロピルメタンチオスルホネート（Ｂｕｓａｎ  １００５、Ｂｕｃｋｍａｎ  Ｌａｂｏｒａｔｏｒｉｅｓ  Ｉｎｃ．製）と、２．０重量部のコロイドシリカＳｙｌｏｉｄ  ７４（Ｗ．Ｒ．Ｇｒａｃｅ  ａｎｄ  Ｃｏｍｐａｎｙ製）を含み、前記組成物をトルエンに溶かして１０重量％濃度の溶液とした。１００℃で空気乾燥した後、コーティング前後の重量差を測定すると、乾燥したベース紙ロールは、重さ１グラム、厚さ１１ミクロンのトナー受容層を有していた。被覆した側のベース紙（ロール）を空の芯に巻き戻し、このロールを用いてベース紙の未被覆側を以下の組成の組成物でコーティングした。すなわち、５０重量％の架橋率３０％の架橋Ｒｅｓａｐｏｌ  ＨＴ（製造法は米国特許第５，２２７，４６０号に記載の反応押出し法による）と、５．０重量％の帯電防止剤（市販品Ａｌｋａｓｕｒｆ  ＳＳ−Ｌ７ＤＥ、Ａｌｋａｒｉｌ  Ｃｈｅｍｉｃａｌｓ製）と、２重量％のＵＶ吸収化合物２−（４−ベンゾイル−３−ヒドロキシフェノキシ）エチルアクリレート（Ｃｙａｓｏｒｂ  ＵＶ−４１６、＃４１，３２１−６、Ａｌｄｒｉｃｈ  Ｃｈｅｍｉｃａｌ  Ｃｏｍｐａｎｙ製）と、２重量％の酸化防止剤化合物ジドデシル−３，３’−チオジプロピオネート（Ｃｙａｎｏｘ、ＬＴＤＰ、＃Ｄ１２，８４０−６、Ａｌｄｒｉｃｈ  Ｃｈｅｍｉｃａｌ  Ｃｏｍｐａｎｙ製）と、４０．０重量％のマイクロスフェアＭｉｒａｌｉｔｅ  １７７（塩化ビニリデン−アクリロニトリル、Ｐｉｅｒｃｅ  ＆  Ｓｔｅｖｅｎｓ  Ｃｈｅｍｉｃａｌ  Ｃｏｒｐｏｒａｔｉｏｎ）と、１．０重量％のノニオン系殺生物剤２−ヒドロキシプロピルメタンチオスルホネート（Ｂｕｓａｎ  １００５、Ｂｕｃｋｍａｎ  Ｌａｂｏｒａｔｏｒｉｅｓ  Ｉｎｃ．）とを含む組成物で、前記組成物をトルエンに溶かして１０重量％濃度の溶液とした。１００℃で空気乾燥した後、コーティング前後の重量差を測定すると、乾燥したゼログラフィー写真用コート紙は、重さ１グラム、厚さ１０ミクロンのポリエステル吸引調節層を含んでいた。当該コート紙は、ロールから８．５×１１インチのカット紙とした。
【００４６】
当該ゼログラフィー写真用コート紙を、ポリエステル樹脂ベースのトナーを輸送するＸｅｒｏｘ  ５７６０  ＭａｊｅｓｔｉＫ（登録商標）Ｄｉｇｉｔａｌ  Ｃｏｌｏｒ  Ｃｏｐｉｅｒに使用し、当該コート紙のトナー受容層側に現像画像を記録した。当該画像の光沢度は９５ユニット、光学濃度は１．４０（シアン）、１．３２（マゼンタ）、０．８９（イエロー）、１．５６（ブラック）であった。当該画像は、５０℃で２分間水洗した場合１００％の耐水性と、３ヶ月間光学濃度に変化がなく、１００％の耐光性を示した。また、当該ゼログラフィー写真用コート紙を、ポリエステル樹脂ベースのトナーを輸送するＸｅｒｏｘ  ５７６０  ＭａｊｅｓｔｉＫ（登録商標）Ｄｉｇｉｔａｌ  Ｃｏｌｏｒ  Ｃｏｐｉｅｒに使用し、当該写真紙の吸引調節層側に画像を記録した。当該画像の光沢度は６５ユニット、光学濃度は１．３５（シアン）、１．３０（マゼンタ）、０．８９（イエロー）、１．５３（ブラック）であった。当該画像は、５０℃で２分間水洗した場合１００％の耐水性と、３ヶ月間光学濃度に変化がなく、１００％の耐光性を示した。